"基板と、該基板上に配置され、陽極及び陰極を含む一対の電極と、該電極間に配置され、発光層を含む少なくとも一層の有機層とを有し、前記発光層に下記一般式1で表される発光性化合物を含むことを特徴とする有機電界発光素子。式中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。ただし、R1~R14の内、8~13個は水素原子または重水素原子を表す。前記一般式1中、R1~R14の少なくとも一つが電子供与性の置換基であることを特徴とする請求項1に記載の有機電界発光素子。前記一般式1中、R1~R14の少なくとも一つがアミノ基であることを特徴とする請求項1または2に記載の有機電界発光素子。前記一般式1で表される発光性化合物が下記一般式2で表される発光性化合物であることを特徴とする請求項1~3のいずれか一項に記載の有機電界発光素子。式中、R2~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R15およびR16はそれぞれ独立にアルキル基、アリール基、ヘテロアリール基または水素原子を表し、互いに結合して環を形成してもよく、また、R2またはR14と結合して環を形成してもよい。ただし、R2~R14の内、8個以上は水素原子または重水素原子を表す。前記一般式1で表される発光性化合物が下記一般式3で表される発光性化合物であることを特徴とする請求項1~3のいずれか一項に記載の有機電界発光素子。式中、R1およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R33はそれぞれ独立にアルキル基、アリール基、ヘテロアリール基または水素原子を表し、R32およびR33は互いに結合して環を形成してもよい。ただし、R1およびR4~R14の内、8個以上は水素原子または重水素原子を表す。前記一般式1で表される発光性化合物が下記一般式4で表される発光性化合物であることを特徴とする請求項1~3のいずれか一項に記載の有機電界発光素子。式中、R1、R4~R8およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R36はそれぞれ独立にアルキル基、アリール基、ヘテロアリール基または水素原子を表し、R32およびR33は互いに結合して環を形成してもよく、R35およびR36は互いに結合して環を形成してもよい。ただし、R1、R4~R8およびR11~R14の内、8個以上は水素原子または重水素原子を表す。前記一般式1で表される発光性化合物が下記一般式5で表される発光性化合物であることを特徴とする請求項1~3のいずれか一項に記載の有機電界発光素子。式中、R2~R7およびR9~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R17~R20はそれぞれ独立にアルキル基、アリール基、ヘテロアリール基または水素原子を表し、R17はR2、R14またはR18のいずれかと、R19はR7、R9またはR20のいずれかとそれぞれ結合して環を形成してもよい。ただし、R2~R7およびR9~R14の内、8個以上は水素原子または重水素原子を表す。前記一般式1で表される発光性化合物が下記一般式6で表される発光性化合物であることを特徴とする請求項1~3のいずれか一項に記載の有機電界発光素子。式中、R2~R9およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R21~R24はそれぞれ独立にアルキル基、アリール基、ヘテロアリール基または水素原子を表し、R21はR2、R14またはR22のいずれかと、R23はR9、R11またはR24のいずれかとそれぞれ結合して環を形成してもよい。ただし、R2~R9およびR11~R14の内、8個以上は水素原子または重水素原子を表す。前記一般式1で表される発光性化合物が下記一般式7で表される発光性化合物であることを特徴とする請求項1~3のいずれか一項に記載の有機電界発光素子。式中、R2およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R25~R28はそれぞれ独立にアルキル基、アリール基、ヘテロアリール基または水素原子を表し、R25はR2、R14またはR26のいずれかと、R27はR2、R4またはR28のいずれかとそれぞれ結合して環を形成してもよい。ただし、R2およびR4~R14の内、8個以上は水素原子または重水素原子を表す。前記発光層に、アントラセン系ホスト材料を含むことを特徴とする請求項1~9のいずれか一項に記載の有機電界発光素子。前記発光層が真空蒸着プロセスにて形成されてなることを特徴とする請求項1~10のいずれか一項に記載の有機電界発光素子。前記発光層が湿式プロセスにて形成されてなることを特徴とする請求項1~10のいずれか一項に記載の有機電界発光素子。請求項1~12のいずれか一項に記載の有機電界発光素子を用いた発光装置。請求項1~12のいずれか一項に記載の有機電界発光素子を用いた表示装置。請求項1~12のいずれか一項に記載の有機電界発光素子を用いた照明装置。下記一般式1で表されることを特徴とする有機電界発光素子用発光材料。式中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。ただし、R1~R14の内、8~13個は水素原子または重水素原子を表す。しかしながら、本発明者らが検討したところ、特許文献1に記載のジアミノピレン骨格の青色蛍光発光材料は、発光のピーク波長が長波側にあり、青色の色純度に不満が残ることがわかった。特許文献2には無置換のジベンゾピレンが例示化合物として記載されているが、この化合物は会合が強いために会合発光を生じてしまい、色度が悪いために発光材料としては不適であることがわかった。特許文献3に記載されるジベンゾピレン骨格の化合物液晶性材料は化合物としての耐熱性が悪く、有機電界発光素子の発光材料として用いると発光効率が低いことがわかった。本発明は以上の問題を解決することを目的とするものである。本発明が解決しようとする課題は、耐熱性が高く、色度に優れる有機電界発光素子用発光材料を提供することと、該発光材料を用いた発光効率が高く、色度が優れる有機電界発光素子を提供することにある。そこで本発明者らは、耐熱性が高く、色度に優れる有機電界発光素子用発光材料を提供することと、該発光材料を用いた発光効率が高くて、色度が優れる有機電界発光素子を提供することを目的として鋭意検討を進めた。その結果、特定の構造の化合物を用いると上記の課題を解決することができることを見出して、以下に記載される本発明を提供するに至った。[1]基板と、該基板上に配置され、陽極及び陰極を含む一対の電極と、該電極間に配置され、発光層を含む少なくとも一層の有機層とを有し、前記発光層に下記一般式1で表される発光性化合物を含むことを特徴とする有機電界発光素子。式中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。ただし、R1~R14の内、8~13個は水素原子または重水素原子を表す。[2][1]に記載の有機電界発光素子は、前記一般式1中、R1~R14の少なくとも一つが電子供与性の置換基であることが好ましい。[3][1]または[2]に記載の有機電界発光素子は、前記一般式1中、R1~R14の少なくとも一つがアミノ基であることが好ましい。[4][1]~[3]のいずれか一項に記載の有機電界発光素子は、前記一般式1で表される発光性化合物が下記一般式2で表される発光性化合物であることが好ましい。式中、R2~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R15およびR16はそれぞれ独立にアルキル基、アリール基、ヘテロアリール基または水素原子を表し、互いに結合して環を形成してもよく、また、R2またはR14と結合して環を形成してもよい。ただし、R2~R14の内、8個以上は水素原子または重水素原子を表す。[5][1]~[3]のいずれか一項に記載の有機電界発光素子は、前記一般式1で表される発光性化合物が下記一般式3で表される発光性化合物であることが好ましい。式中、R1およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R33はそれぞれ独立にアルキル基、アリール基、ヘテロアリール基または水素原子を表し、R32およびR33は互いに結合して環を形成してもよい。ただし、R1およびR4~R14の内、8個以上は水素原子または重水素原子を表す。[6][1]~[3]のいずれか一項に記載の有機電界発光素子は、前記一般式1で表される発光性化合物が下記一般式4で表される発光性化合物であることが好ましい。式中、R1、R4~R8およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R36はそれぞれ独立にアルキル基、アリール基、ヘテロアリール基または水素原子を表し、R32およびR33は互いに結合して環を形成してもよく、R35およびR36は互いに結合して環を形成してもよい。ただし、R1、R4~R8およびR11~R14の内、8個以上は水素原子または重水素原子を表す。[7][1]~[3]のいずれか一項に記載の有機電界発光素子は、前記一般式1で表される発光性化合物が下記一般式5で表される発光性化合物であることが好ましい。式中、R2~R7およびR9~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R17~R20はそれぞれ独立にアルキル基、アリール基、ヘテロアリール基または水素原子を表し、R17はR2、R14またはR18のいずれかと、R19はR7、R9またはR20のいずれかとそれぞれ結合して環を形成してもよい。ただし、R2~R7およびR9~R14の内、8個以上は水素原子または重水素原子を表す。[8][1]~[3]のいずれか一項に記載の有機電界発光素子は、前記一般式1で表される発光性化合物が下記一般式6で表される発光性化合物であることが好ましい。式中、R2~R9およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R21~R24はそれぞれ独立にアルキル基、アリール基、ヘテロアリール基または水素原子を表し、R21はR2、R14またはR22のいずれかと、R23はR9、R11またはR24のいずれかとそれぞれ結合して環を形成してもよい。ただし、R2~R9およびR11~R14の内、8個以上は水素原子または重水素原子を表す。[9][1]~[3]のいずれか一項に記載の有機電界発光素子は、前記一般式1で表される発光性化合物が下記一般式7で表される発光性化合物であることが好ましい。式中、R2およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R25~R28はそれぞれ独立にアルキル基、アリール基、ヘテロアリール基または水素原子を表し、R25はR2、R14またはR26のいずれかと、R27はR2、R4またはR28のいずれかとそれぞれ結合して環を形成してもよい。ただし、R2およびR4~R14の内、8個以上は水素原子または重水素原子を表す。[10][1]~[9]のいずれか一項に記載の有機電界発光素子は、前記発光層に、アントラセン系ホスト材料を含むことが好ましい。[11][1]~[10]のいずれか一項に記載の有機電界発光素子は、前記発光層が真空蒸着プロセスにて形成されてなることが好ましい。[12][1]~[10]のいずれか一項に記載の有機電界発光素子は、前記発光層が湿式プロセスにて形成されてなることが好ましい。[13][1]~[12]のいずれか一項に記載の有機電界発光素子を用いた発光装置。[14][1]~[12]のいずれか一項に記載の有機電界発光素子を用いた表示装置。[15][1]~[12]のいずれか一項に記載の有機電界発光素子を用いた照明装置。[16]下記一般式1で表されることを特徴とする有機電界発光素子用発光材料。式中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。ただし、R1~R14の内、8~13個は水素原子または重水素原子を表す。本発明の有機電界発光素子は、発光効率が高くて、色度が優れる。また、本発明の有機電界発光素子用発光材料は耐熱性が高く、色度に優れるため、このような優れた有機電界発光素子を容易に製造することができる。さらに、本発明の発光装置、表示装置及び照明装置は、消費電力が小さく、青色純度が優れるという有利な効果を有する。以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において~を用いて表される数値範囲は、~の前後に記載される数値を下限値および上限値として含む範囲を意味する。[有機電界発光素子、一般式1で表される有機電界発光素子用発光材料]本発明の有機電界発光素子用発光材料は、下記一般式1で表されることを特徴とする。また、本発明の有機電界発光素子は、基板と、該基板上に配置され、陽極及び陰極を含む一対の電極と、該電極間に配置され、発光層を含む少なくとも一層の有機層とを有し、前記発光層に下記一般式1で表される発光性化合物を含むことを特徴とする。式中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。ただし、R1~R14の内、8~13個は水素原子または重水素原子を表す。すなわち、本発明の有機電界発光素子は、前記一般式1で表されることを特徴とする本発明の有機電界発光素子用発光材料を、前記発光層に発光性化合物として含むことを特徴とする。以下において、本発明の有機電界発光素子用発光材料である一般式1で表される発光性化合物と、本発明の有機電界発光素子のその他の構成について詳細に説明する。本発明において、各一般式の説明において特に区別されずに用いられている場合における水素原子は同位体重水素原子等も含み、またさらに置換基を構成する原子は、その同位体も含んでいることを表す。本発明において、置換基というとき、その置換基はさらに置換されていてもよい。例えば、本発明でアルキル基と言う時、フッ素原子で置換されたアルキル基例えばトリフルオロメチル基やアリール基で置換されたアルキル基例えばトリフェニルメチル基なども含むが、炭素数1~6のアルキル基と言うとき、置換されたものも含めた全ての基として炭素数が1~6であることを示す。本発明の有機電界発光素子は、発光層に前記一般式1で表される発光性化合物を含有することにより、発光効率、色純度の観点で優れる。本発明の有機電界発光素子は、主として発光波長を短くすることで、特開2004-204238号公報に記載のジアミノピレン化合物よりも、青色純度を良好とすることができる。特に、前記一般式1で表される発光性化合物は、ピレン骨格に対してベンゾ縮環を増やし、共役π平面を広げた骨格であるにも関わらず、発行波長が短波長化し青色純度が向上したことは予期せぬ効果であり、本発明は特開2004-204238号公報に対しても進歩性がある。この理由としては、ピレン骨格に対し、縮環構造を遷移双極子モーメントと垂直に交わる方向に伸ばしたこと、またアミノ基上の置換基がねじれたことでアミノ基のドナー性が低下したことなどに依るものと考えている。一方、前記一般式1で表される発光性化合物において、発光スペクトルがシャープ化し青色純度が向上した理由は定かではないが、中心骨格が基底状態から励起状態へ遷移るするときに構造変化が小さいこと、また更に置換基として電子供与性基を用いると、中心骨格が電子受容性基として働くことでドナーアクセプター構造となり、励起状態での構造変化がより小さくなるためであると推定している。前記一般式1中、R1~R14の内、8~13個が水素原子または重水素原子を表す。前記一般式1中、R1~R14の内、水素原子が上記範囲の下限値以上であると前記一般式1で表される発光性化合物の耐熱性が良好となり、有機電界発光素子の発光層に発光材料として用いたときに素子の発光効率が高まる。いかなる理論に拘泥するものでもないが、特開2005-82702号公報の実施例で用いられている化合物35前記一般式1におけるR1~R14の内、水素原子が6個である化合物に相当するは、液晶性を示すため融点が低下し、分子運動が大きくなることで熱分解温度が低くなったためであると推定している。一方、前記一般式1中、R1~R14の内、水素原子が上記範囲の上限値以下であると前記一般式1で表される発光性化合物の色度が良好となり、有機電界発光素子の発光層に発光材料として用いたときに素子の色度が高まる。いかなる理論に拘泥するものでもないが、特開平5-214334号公報に記載されている無置換のジベンゾピレンに対し、特定の置換基を有することによってジベンゾピレン環同士の会合を抑制し、エキシマー発光を抑制できたことに伴い、このような効果が得られたと考えられる。前記一般式1中、R1~R14の内、10~12個が水素原子または重水素原子を表すことが好ましく、10個が水素原子または重水素原子を表すことがより好ましい。なお、R1~R14が水素原子または重水素原子を表す場合、重水素原子よりも水素原子であることが好ましい。前記一般式1中、R1~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。前記R1~R14が表す水素原子および重水素原子以外の各置換基は、具体的には以下の置換基群aであることが好ましい。《置換基群a》アルキル基好ましくは炭素数1~30、より好ましくは炭素数1~20、特に好ましくは炭素数1~10であり、例えばメチル、エチル、イソプロピル、t-ブチル、n-オクチル、n-デシル、n-ヘキサデシル、シクロプロピル、シクロペンチル、シクロヘキシルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、アミノ基該アミノ基は置換基を有してもよく、該置換基を含めてアミノ基全体で好ましくは炭素数0~30、より好ましくは炭素数0~20、特に好ましくは炭素数0~10であり、例えばアミノ、メチルアミノ、ジメチルアミノ、ジエチルアミノ、ジベンジルアミノ、ジフェニルアミノ、ジトリルアミノなどが挙げられる。、アルコキシ基好ましくは炭素数1~30、より好ましくは炭素数1~20、特に好ましくは炭素数1~10であり、例えばメトキシ、エトキシ、ブトキシ、2-エチルヘキシロキシなどが挙げられる。、アリールオキシ基好ましくは炭素数6~30、より好ましくは炭素数6~20、特に好ましくは炭素数6~12であり、例えばフェニルオキシ、1-ナフチルオキシ、2-ナフチルオキシなどが挙げられる。、アルキルチオ基好ましくは炭素数1~30、より好ましくは炭素数1~20、特に好ましくは炭素数1~12であり、例えばメチルチオ、エチルチオなどが挙げられる。、アリールチオ基好ましくは炭素数6~30、より好ましくは炭素数6~20、特に好ましくは炭素数6~12であり、例えばフェニルチオなどが挙げられる。、ヘテロ環チオ基好ましくは炭素数1~30、より好ましくは炭素数1~20、特に好ましくは炭素数1~12であり、例えばピリジルチオ、2-ベンズイミゾリルチオ、2-ベンズオキサゾリルチオ、2-ベンズチアゾリルチオなどが挙げられる。、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。、シリル基該シリル基は置換基を有してもよく、該置換基を含めてシリル基全体で好ましくは炭素数3~40、より好ましくは炭素数3~30、特に好ましくは炭素数3~24であり、例えばトリメチルシリル、トリフェニルシリル、フェニルジメチルシリルなどが挙げられる。が挙げられる。これらの置換基は更に置換されてもよく、更なる置換基としては、以下に説明する置換基群Aから選択される基を挙げることができる。また、置換基に置換した置換基は更に置換されてもよく、さらなる置換基としては、以下に説明する置換基群Aから選択される基を挙げることができる。また、置換基に置換した置換基に置換した置換基は更に置換されてもよく、さらなる置換基としては、以下に説明する置換基群Aから選択される基を挙げることができる。《置換基群A》アルキル基好ましくは炭素数1~30、より好ましくは炭素数1~20、特に好ましくは炭素数1~10であり、例えばメチル、エチル、イソプロピル、t-ブチル、n-オクチル、n-デシル、n-ヘキサデシル、シクロプロピル、シクロペンチル、シクロヘキシルなどが挙げられる。、アルケニル基好ましくは炭素数2~30、より好ましくは炭素数2~20、特に好ましくは炭素数2~10であり、例えばビニル、アリル、2-ブテニル、3-ペンテニルなどが挙げられる。、アルキニル基好ましくは炭素数2~30、より好ましくは炭素数2~20、特に好ましくは炭素数2~10であり、例えばプロパルギル、3-ペンチニルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、アミノ基該アミノ基は置換基を有してもよく、該置換基を含めてアミノ基全体で好ましくは炭素数0~30、より好ましくは炭素数0~20、特に好ましくは炭素数0~10であり、例えばアミノ、メチルアミノ、ジメチルアミノ、ジエチルアミノ、ジベンジルアミノ、ジフェニルアミノ、ジトリルアミノなどが挙げられる。、アルコキシ基好ましくは炭素数1~30、より好ましくは炭素数1~20、特に好ましくは炭素数1~10であり、例えばメトキシ、エトキシ、ブトキシ、2-エチルヘキシロキシなどが挙げられる。、アリールオキシ基好ましくは炭素数6~30、より好ましくは炭素数6~20、特に好ましくは炭素数6~12であり、例えばフェニルオキシ、1-ナフチルオキシ、2-ナフチルオキシなどが挙げられる。、ヘテロ環オキシ基好ましくは炭素数1~30、より好ましくは炭素数1~20、特に好ましくは炭素数1~12であり、例えばピリジルオキシ、ピラジルオキシ、ピリミジルオキシ、キノリルオキシなどが挙げられる。、アシル基好ましくは炭素数2~30、より好ましくは炭素数2~20、特に好ましくは炭素数2~12であり、例えばアセチル、ベンゾイル、ホルミル、ピバロイルなどが挙げられる。、アルコキシカルボニル基好ましくは炭素数2~30、より好ましくは炭素数2~20、特に好ましくは炭素数2~12であり、例えばメトキシカルボニル、エトキシカルボニルなどが挙げられる。、アリールオキシカルボニル基好ましくは炭素数7~30、より好ましくは炭素数7~20、特に好ましくは炭素数7~12であり、例えばフェニルオキシカルボニルなどが挙げられる。、アシルオキシ基好ましくは炭素数2~30、より好ましくは炭素数2~20、特に好ましくは炭素数2~10であり、例えばアセトキシ、ベンゾイルオキシなどが挙げられる。、アシルアミノ基好ましくは炭素数2~30、より好ましくは炭素数2~20、特に好ましくは炭素数2~10であり、例えばアセチルアミノ、ベンゾイルアミノなどが挙げられる。、アルコキシカルボニルアミノ基好ましくは炭素数2~30、より好ましくは炭素数2~20、特に好ましくは炭素数2~12であり、例えばメトキシカルボニルアミノなどが挙げられる。、アリールオキシカルボニルアミノ基好ましくは炭素数7~30、より好ましくは炭素数7~20、特に好ましくは炭素数7~12であり、例えばフェニルオキシカルボニルアミノなどが挙げられる。、スルホニルアミノ基好ましくは炭素数1~30、より好ましくは炭素数1~20、特に好ましくは炭素数1~12であり、例えばメタンスルホニルアミノ、ベンゼンスルホニルアミノなどが挙げられる。、スルファモイル基好ましくは炭素数0~30、より好ましくは炭素数0~20、特に好ましくは炭素数0~12であり、例えばスルファモイル、メチルスルファモイル、ジメチルスルファモイル、フェニルスルファモイルなどが挙げられる。、カルバモイル基好ましくは炭素数1~30、より好ましくは炭素数1~20、特に好ましくは炭素数1~12であり、例えばカルバモイル、メチルカルバモイル、ジエチルカルバモイル、フェニルカルバモイルなどが挙げられる。、アルキルチオ基好ましくは炭素数1~30、より好ましくは炭素数1~20、特に好ましくは炭素数1~12であり、例えばメチルチオ、エチルチオなどが挙げられる。、アリールチオ基好ましくは炭素数6~30、より好ましくは炭素数6~20、特に好ましくは炭素数6~12であり、例えばフェニルチオなどが挙げられる。、ヘテロ環チオ基好ましくは炭素数1~30、より好ましくは炭素数1~20、特に好ましくは炭素数1~12であり、例えばピリジルチオ、2-ベンズイミゾリルチオ、2-ベンズオキサゾリルチオ、2-ベンズチアゾリルチオなどが挙げられる。、スルホニル基好ましくは炭素数1~30、より好ましくは炭素数1~20、特に好ましくは炭素数1~12であり、例えばメシル、トシルなどが挙げられる。、スルフィニル基好ましくは炭素数1~30、より好ましくは炭素数1~20、特に好ましくは炭素数1~12であり、例えばメタンスルフィニル、ベンゼンスルフィニルなどが挙げられる。、ウレイド基好ましくは炭素数1~30、より好ましくは炭素数1~20、特に好ましくは炭素数1~12であり、例えばウレイド、メチルウレイド、フェニルウレイドなどが挙げられる。、リン酸アミド基好ましくは炭素数1~30、より好ましくは炭素数1~20、特に好ましくは炭素数1~12であり、例えばジエチルリン酸アミド、フェニルリン酸アミドなどが挙げられる。、ヒドロキシ基、メルカプト基、ハロゲン原子例えばフッ素原子、塩素原子、臭素原子、ヨウ素原子、シアノ基、スルホ基、カルボキシル基、ニトロ基、ヒドロキサム酸基、スルフィノ基、ヒドラジノ基、イミノ基、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。、シリル基該シリル基は置換基を有してもよく、該置換基を含めてシリル基全体で好ましくは炭素数3~40、より好ましくは炭素数3~30、特に好ましくは炭素数3~24であり、例えばトリメチルシリル、トリフェニルシリル、フェニルジメチルシリルなどが挙げられる。、シリルオキシ基好ましくは炭素数3~40、より好ましくは炭素数3~30、特に好ましくは炭素数3~24であり、例えばトリメチルシリルオキシ、トリフェニルシリルオキシなどが挙げられる。、ホスホリル基例えばジフェニルホスホリル基、ジメチルホスホリル基などが挙げられる。が挙げられる。R1~R14はそれぞれ独立に、水素原子、重水素原子、アルキル基、アリール基、ヘテロアリール基、フッ素原子、シアノ基、アミノ基、アルコキシ基、アリールオキシ基またはチオ基であることが好ましく、水素原子、アルキル基、アリール基、アミノ基またはアルコキシ基であることがより好ましく、水素原子、アルキル基、アリール基またはアミノ基であることが特に好ましい。R1~R14は隣り合う置換基どうしで互いに結合して環を形成してもよく、環を形成する場合は脂肪族環または非芳香性のへテロ環であることが好ましく、非芳香性の窒素原子を有するヘテロ環を形成することがより好ましい。本発明の有機電界発光素子は、前記一般式1中、R1~R14の少なくとも一つが電子供与性の置換基であることが好ましい。ここで、本明細書中、電子供与性の置換基とは、Hammett則のσp値が負の値を示す置換基を意味する。前記電子供与性の置換基は、アミノ基、アルコキシ基、アリールオキシ基、アルキルチオ基、アリールチオ基などを挙げることができ、その中でもアミノ基、アルコキシ基およびアリールオキシ基が好ましい。本発明の有機電界発光素子は、前記一般式1中、R1~R14の少なくとも一つがアミノ基であることが特に好ましい。前記電子供与性の置換基の位置は、前記一般式1中、R1~R3およびR8~R10の少なくとも1ヶ所であることが好ましい。その中でも、前記電子供与性の置換基の位置が前記一般式1中、R2およびR9の少なくとも1ヶ所である場合は、R2に前記電子供与性の置換基を有するときはR1またはR3と縮合して環を形成することが好ましく、R9に前記電子供与性の置換基を有するときはR8またはR10と縮合して環を形成することが好ましい。さらに、前記電子供与性の置換基の位置は、前記一般式1中、R1、R3、R8およびR10の少なくとも1ヶ所であることがより好ましい。このような位置に前記電子供与性の置換基を有することにより、さらに前記一般式1で表される発光性化合物の波長を短波化することができ、青色純度を高めることができる。本発明の有機電界発光素子は、前記一般式1で表される発光性化合物が前記一般式2で表される発光性化合物であること、または前記一般式3で表される発光性化合物であることが好ましい。まず、前記一般式1で表される発光性化合物が、前記一般式2で表される発光性化合物である場合について説明する。式中、R2~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R15およびR16はそれぞれ独立にアルキル基、アリール基、ヘテロアリール基または水素原子を表し、互いに結合して環を形成してもよく、また、R2またはR14と結合して環を形成してもよい。ただし、R2~R14の内、8個以上は水素原子または重水素原子を表す。前記一般式2中、R2~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。前記一般式2におけるR2~R14の好ましい範囲は、前記一般式1におけるR2~R14の好ましい範囲と同様である。前記一般式2中、R15およびR16はそれぞれ独立にアルキル基、アリール基、ヘテロアリール基または水素原子を表し、互いに結合して環を形成してもよく、また、R2またはR14と結合して環を形成してもよい。R15およびR16の好ましい範囲は前述の置換基aにおけるアミノ基の説明中と同様である。R15およびR16が環を形成する場合、互いに結合して環を形成するか、R2と結合して環を形成することが好ましく、R2と結合して環を形成することがより好ましい。なお、R15およびR16が互いに結合して環を形成する場合、ピロール骨格またはカルバゾール骨格を形成することが好ましい。R15およびR16は置換または無置換のアリール基であることがより好ましく、R15およびR16が置換または無置換のフェニル基であることが特に好ましい。より特に好ましい場合は、R15およびR16が会合抑制の観点でいずれも置換基を有するフェニル基である場合、あるいは、R15およびR16のいずれか一方が置換基を有するフェニル基であってR2と縮環し、かつ、もう一方が置換基を有するフェニル基の場合である。前記R15およびR16がさらに有する置換基はアルキル基またはアリール基であることが好ましく、炭素数1~3のアルキル基またはフェニル基であることがより好ましく、メチル基またはイソプロピル基であることが特に好ましく、メチル基であることがより特に好ましい。また、前記R15およびR16は複数の置換基を有していてもよく、例えばR15およびR16がフェニル基である場合は置換基が1または2つであることが好ましい。前記一般式2で表される発光性化合物は、さらにR3およびR8~R10の少なくとも1ヶ所に前記電子供与性の置換基を有することが好ましく、R9にアリール基を有する態様、または、R3、R8およびR10の少なくとも1ヶ所にアミノ基を有する態様がより好ましい。前記一般式2で表される発光性化合物がR9にアリール基を有する態様の場合、R9は置換基を有するアリール基であることが好ましく、該置換基はアルキル基であることがより好ましく、メチル基であることが特に好ましい。また、この場合において、これらの置換基を複数有するアリール基が好ましく、置換基を1~3つ有することがより好ましく、2つ有することが特に好ましい。一方、前記一般式2で表される発光性化合物がR3、R8およびR10の少なくとも1ヶ所にアミノ基を有する態様の場合、本発明の有機電界発光素子は、前記一般式1で表される発光性化合物が下記一般式5、下記一般式6または下記一般式7のいずれかで表される発光性化合物であることが好ましい。式中、R2~R7およびR9~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R17~R20はそれぞれ独立にアルキル基、アリール基、ヘテロアリール基または水素原子を表し、R17はR2、R14またはR18のいずれかと、R19はR7、R9またはR20のいずれかとそれぞれ結合して環を形成してもよい。ただし、R2~R7およびR9~R14の内、8個以上は水素原子または重水素原子を表す。前記一般式5におけるR2~R7およびR9~R14は前記一般式1におけるR2~R7およびR9~R14と同義である。その中でも、前記一般式5におけるR2~R7およびR9~R14はそれぞれ独立に水素原子、重水素原子、アルキル基、アリール基、フッ素原子、シアノ基またはアルコキシ基であることが好ましく、水素原子またはアルキル基、アリール基であることがより好ましく、いずれも水素原子であることが特に好ましい。前記一般式5におけるR17~R20はそれぞれ独立にアルキル基、アリール基、ヘテロアリール基または水素原子を表す。R17およびR18が環を形成する場合、互いに結合して環を形成するか、R2と結合して環を形成することが好ましく、R2と結合して環を形成することがより好ましい。なお、R17およびR18が互いに結合して環を形成する場合、ピロール骨格またはカルバゾール骨格を形成することが好ましい。R17およびR18は置換または無置換のアリール基であることがより好ましく、置換または無置換のフェニル基であることが特に好ましい。R17およびR18がさらに有する置換基の範囲は、前記一般式2におけるR15およびR16がさらに有する置換基の範囲と同様である。R19およびR20が環を形成する場合、互いに結合して環を形成するか、R9と結合して環を形成することが好ましく、R9と結合して環を形成することがより好ましい。なお、R19およびR20が互いに結合して環を形成する場合、ピロール骨格またはカルバゾール骨格を形成することが好ましい。R19およびR20は置換または無置換のアリール基であることがより好ましく、置換または無置換のフェニル基であることが特に好ましい。R19およびR20がさらに有する置換基の範囲は、前記一般式2におけるR15およびR16がさらに有する置換基の範囲と同様である。式中、R2~R9およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R21~R24はそれぞれ独立にアルキル基、アリール基、ヘテロアリール基または水素原子を表し、R21はR2、R14またはR22のいずれかと、R23はR9、R11またはR24のいずれかとそれぞれ結合して環を形成してもよい。ただし、R2~R9およびR11~R14の内、8個以上は水素原子または重水素原子を表す。前記一般式6におけるR2~R9およびR11~R14は前記一般式1におけるR2~R9およびR11~R14と同義である。その中でも、前記一般式6におけるR2~R9およびR11~R14はそれぞれ独立に水素原子、重水素原子、アルキル基、アリール基、フッ素原子、シアノ基またはアルコキシ基であることが好ましく、水素原子またはアルキル基であることがより好ましい。前記一般式6におけるR21~R24はそれぞれ独立にアルキル基、アリール基、ヘテロアリール基または水素原子を表す。R21およびR22は環を形成しないことが好ましい。R21およびR22は置換または無置換のアリール基であることがより好ましく、置換または無置換のフェニル基であることが特に好ましい。R21およびR22がさらに有する置換基の範囲は、前記一般式2におけるR15およびR16がさらに有する置換基の範囲と同様である。R23およびR24が環を形成する場合、互いに結合して環を形成するか、R9と結合して環を形成することが好ましく、R9と結合して環を形成することがより好ましい。なお、R23およびR24が互いに結合して環を形成する場合、ピロール骨格またはカルバゾール骨格を形成することが好ましい。R23およびR24は置換または無置換のアリール基であることがより好ましく、置換または無置換のフェニル基であることが特に好ましい。R23およびR24がさらに有する置換基の範囲は、前記一般式2におけるR15およびR16がさらに有する置換基の範囲と同様である。式中、R2およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R25~R28はそれぞれ独立にアルキル基、アリール基、ヘテロアリール基または水素原子を表し、R25はR2、R14またはR26のいずれかと、R27はR2、R4またはR28のいずれかとそれぞれ結合して環を形成してもよい。ただし、R2およびR4~R14の内、8個以上は水素原子または重水素原子を表す。前記一般式7におけるR2およびR4~R14は前記一般式1におけるR2およびR4~R14と同義である。その中でも、前記一般式7におけるR2およびR4~R14はそれぞれ独立に水素原子、重水素原子、アルキル基、アリール基、フッ素原子、シアノ基またはアルコキシ基であることが好ましく、水素原子またはアリール基であることがより好ましい。前記一般式7におけるR25~R28はそれぞれ独立にアルキル基、アリール基、ヘテロアリール基または水素原子を表す。R25およびR26は環を形成しないことが好ましい。R25およびR26は置換または無置換のアリール基であることがより好ましく、置換または無置換のフェニル基であることが特に好ましい。より特に好ましい場合は、R25およびR26がいずれも置換フェニル基である場合である。R25およびR26がさらに有する置換基の範囲は、前記一般式2におけるR15およびR16がさらに有する置換基の範囲と同様である。R27およびR28は環を形成しないことがより好ましい。R27およびR28は置換または無置換のアリール基であることがより好ましく、置換または無置換のフェニル基であることが特に好ましい。より特に好ましい場合は、R23およびR24がいずれも置換フェニル基である場合である。R27およびR28がさらに有する置換基の範囲は、前記一般式2におけるR15およびR16がさらに有する置換基の範囲と同様である。前記一般式5~一般式7で表される発光性化合物の中でも、前記一般式5または一般式7で表される発光性化合物がより好ましく、前記一般式5で表される化合物が特に好ましい。次に、前記一般式1で表される発光性化合物が、前記一般式3で表される発光性化合物である場合について説明する。式中、R1およびR4~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R33はそれぞれ独立にアルキル基、アリール基、ヘテロアリール基または水素原子を表し、R32およびR33は互いに結合して環を形成してもよい。ただし、R1およびR4~R14の内、8個以上は水素原子または重水素原子を表す。前記一般式3におけるR1およびR4~R14は前記一般式1におけるR1およびR4~R14と同義である。その中でも、前記一般式3におけるR1およびR4~R14はそれぞれ独立に水素原子、重水素原子、アルキル基、アリール基、フッ素原子、シアノ基、アミノ基またはアルコキシ基であることが好ましく、水素原子、アルキル基、アリール基またはアミノ基であることがより好ましく、いずれも水素原子であるか、アミノ基を1つ有することが特に好ましい。前記一般式3中、R31~R33はそれぞれ独立にアルキル基、アリール基、ヘテロアリール基または水素原子を表し、R32およびR33は互いに結合して環を形成してもよい。R31が表す水素原子および重水素原子以外の各置換基は、具体的には以下の置換基群bであることが好ましい。《置換基群b》アルキル基好ましくは炭素数1~30、より好ましくは炭素数1~20、特に好ましくは炭素数1~10であり、例えばメチル、エチル、イソプロピル、t-ブチル、n-オクチル、n-デシル、n-ヘキサデシル、シクロプロピル、シクロペンチル、シクロヘキシルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、ヘテロアリール基好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。が挙げられる。これらの置換基は更に置換されてもよく、更なる置換基としては、前記置換基群Bから選択される基を挙げることができる。また、置換基に置換した置換基は更に置換されてもよく、さらなる置換基としては、以上に説明した置換基群Bから選択される基を挙げることができる。また、置換基に置換した置換基に置換した置換基は更に置換されてもよく、さらなる置換基としては、以上に説明した置換基群bから選択される基を挙げることができる。前記R31は、アルキル基、ペルフルオロアルキル基、アリール基、ヘテロアリール基、フッ素原子であることが好ましく、炭素数1~10の直鎖、分枝または環状のアルキル基;炭素数6~50のアリール基;炭素数5~20であり、ヘテロ原子としてN、OおよびSのいずれかを少なくとも1つ含むヘテロアリール基のいずれかであることがより好ましい。前記R31は炭素数6~14のアリール基であることが特に好ましく、置換フェニル基であることがより特に好ましい。炭素数6~14のアリール基が有していてもよい置換基としては炭素数1~10の直鎖または分枝のアルキル基を挙げることができ、例えばメチル、エチル、イソプロピル、t-ブチル、n-オクチル、n-デシルなどが好ましい。R32およびR33炭素原子上の置換基として、前記の置換基群Aを挙げることができる。R32およびR33はそれぞれ独立に、好ましくはアルキル基、アリール基、ヘテロアリール基、ペルフルオロアルキル基、アルコキシ基、フッ素原子であり、より好ましくはアルキル基、アリール基およびヘテロアリール基である。R32およびR33はそれぞれ独立に炭素数1~10の直鎖、分枝または環状のアルキル基;炭素数6~14のアリール基;炭素数5~20であり、ヘテロ原子としてN、OおよびSのいずれかを少なくとも1つ含むヘテロアリール基;のいずれかであることが特に好ましく、炭素数1~6の直鎖または分枝のアルキル基であることがより特に好ましい。また、合成容易性の観点からは、R32およびR33が同じ置換基であることが好ましい。R32およびR33は共同して5または6員環を形成していてもよい。形成される5または6員環は、ベンゼン環、ヘテロアリール環、シクロアルキル環、シクロアルケニル環、ヘテロ環のいずれであってもよい。形成される5または6員環は、シクロアルケニル環、ベンゼン環、ヘテロアリール環のいずれであってもよい。ヘテロアリール環としては、環を構成する原子の中に、窒素原子、酸素原子および硫黄原子からなる群より選択されるヘテロ原子を1~3個含むものを挙げることができる。具体的には、ピリジン環、ピラジン環、ピリダジン環、ピリミジン環、イミダゾール環、オキサゾール環、チアゾール環、ピラゾール環、チオフェン環、フラン環などを例示することができる。形成される5または6員環は置換基を有していてもよく、炭素原子上の置換基としては上記の置換基群Aが挙げられ、窒素原子上の置換基については上記の置換基群Bが挙げられる。形成される5または6員環はベンゼン環であることが好ましく、無置換のベンゼン環であることがより好ましい。前記一般式1で表される発光性化合物は、前記一般式3で表される発光性化合物の中でも、下記一般式4で表される発光性化合物であることが好ましい。式中、R1、R4~R8およびR11~R14はそれぞれ独立に水素原子、重水素原子、アルキル基、アリール基、ヘテロアリール基、フッ素原子、シアノ基、アミノ基、アルコキシ基、アリールオキシ基、チオ基またはシリル基を表し、これらは互いに結合して環を形成してもよい。R31~R36はそれぞれ独立にアルキル基、アリール基、ヘテロアリール基または水素原子を表し、R32およびR33は互いに結合して環を形成してもよく、R35およびR36は互いに結合して環を形成してもよい。ただし、R1、R4~R8およびR11~R14の内、8個以上は水素原子または重水素原子を表す。前記一般式4におけるR1、R4~R8およびR11~R14は前記一般式1におけるR1、R4~R8およびR11~R14と同義である。その中でも、前記一般式4におけるR1、R4~R8およびR11~R14はそれぞれ独立に水素原子、重水素原子、アルキル基、アリール基、フッ素原子、シアノ基またはアルコキシ基であることが好ましく、水素原子、アルキル基またはアリール基であることがより好ましく、いずれも水素原子であることが特に好ましい。前記一般式4中、R31~R33は前記一般式3におけるR31~R33と同義であり、好ましい範囲も同様である。R34~R36はそれぞれ独立にアルキル基、アリール基、ヘテロアリール基または水素原子を表し、R35およびR36は互いに結合して環を形成してもよい。R34の好ましい範囲は、前記一般式3におけるR31の好ましい範囲と同様である。R35およびR36の好ましい範囲は、前記一般式3におけるR32およびR33の好ましい範囲と同様である。前記一般式1で表される発光性化合物を用いた有機電界発光素子の極大発光波長は通常455nm未満となる。好ましくは400nm以上455nm未満であり、より好ましくは420nm以上455nm未満であり、さらに好ましくは430nm以上455nm未満であり、色純度の高い青色発光が得られる観点から最も好ましくは440nm以上455nm未満である。前記一般式1で表される発光性化合物は、分子量が1000以下であることが好ましく、900以下であることがより好ましく、850以下であることが特に好ましく、800以下であることがさらに好ましい。分子量を低くすることによって、昇華温度を低くすることができるため、蒸着時における化合物の熱分解を防ぐことができる。また、蒸着時間を短縮して、蒸着に必要なエネルギーを抑えることもできる。ここで、昇華温度の高い材料では長時間蒸着時に熱分解が起こり得るため、蒸着適性の観点では昇華温度は高過ぎない方がよい。前記一般式1で表される発光性化合物の昇華温度本明細書中、10質量減少温度を意味するは好ましくは300°Cであり、より好ましくは285°C以下であり、さらに好ましくは270°C以下である。前記一般式1で表される発光性化合物の具体例を以下に示すが、本発明で用いることができる一般式1で表される発光性化合物は、これらの具体例により限定的に解釈されるべきものではない。前記一般式1で表される発光性化合物は、OrgLett20032587等に記載の方法や、その他公知の反応を組み合わせて合成することができる。また、例えば以下のスキームを組み合わせることにより合成することが可能である。スキーム各種置換基を有する合成中間体は公知の反応を組み合わせて合成できる。また、各段階の反応については、Ullmannカップリングについては例えばOrgSynthIII339に記載の条件で合成できる。続く環元反応工程は、例えばJOrgChem1993581666に記載の反応条件で行うことができる。Sandmeyer反応については例えばJOrgChem1987521339に記載の方法で合成できる。Suzukiカップリングについては例えばBioorgMedChemLett2007175233に記載の方法で合成できる。Pd触媒による閉環反応については例えばJAmChemSoc2006128581に記載の方法で合成できる。続く脱保護とTfO化については、例えばTetrahedron2001579575に記載の反応条件で行うことができる。続くPd触媒によるカップリングについては、例えばJOrgChem20111054に記載の反応条件で行うことができる。また、各置換基はいずれの中間体の段階で導入してもよい。合成後、カラムクロマトグラフィー、再結晶等による精製を行った後、昇華精製により精製することが好ましい。昇華精製により、有機不純物を分離できるだけでなく、無機塩や残留溶媒等を効果的に取り除くことができる。前記一般式1で表される有機電界発光素子用発光材料は、その極大発光波長は、455nm未満であることが好ましく、400nm以上455nm未満であることがより好ましく、420nm以上455nm未満であることが特に好ましく、430nm以上455nm未満であることがさらに好ましく、440nm以上455nm未満であることが最も好ましい。[有機電界発光素子の構成]本発明の有機電界発光素子は、基板と、該基板上に配置され、陽極及び陰極を含む一対の電極と、該電極間に配置され、発光層を含む少なくとも一層の有機層とを有し、前記発光層が前記一般式1で表される発光性化合物を含むことを特徴とする。本発明の有機電界発光素子の構成は、特に制限されることはない。図1に、本発明の有機電界発光素子の構成の一例を示す。図1の有機電界発光素子10は、基板2上に、一対の電極陽極3と陰極9の間に有機層を有する。有機電界発光素子の素子構成、基板、陰極及び陽極については、例えば、特開2008-270736号公報に詳述されており、該公報に記載の事項を本発明に適用することができる。以下、本発明の有機電界発光素子の好ましい態様について、基板、電極、有機層、保護層、封止容器、駆動方法、発光波長、用途の順で詳細に説明する。<基板>本発明の有機電界発光素子は、基板を有する。本発明で使用する基板としては、有機層から発せられる光を散乱又は減衰させない基板であることが好ましい。有機材料の場合には、耐熱性、寸法安定性、耐溶剤性、電気絶縁性、及び加工性に優れていることが好ましい。<電極>本発明の有機電界発光素子は、前記基板上に配置され、陽極及び陰極を含む一対の電極を有する。発光素子の性質上、一対の電極である陽極及び陰極のうち少なくとも一方の電極は、透明若しくは半透明であることが好ましい。陽極陽極は、通常、有機層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。陰極陰極は、通常、有機層に電子を注入する電極としての機能を有していればよく、その形状、構造、大きさ等については特に制限はなく、発光素子の用途、目的に応じて、公知の電極材料の中から適宜選択することができる。<有機層>本発明の有機電界発光素子は、前記電極間に配置され、発光層を含む少なくとも一層の有機層を有し、前記発光層が前記一般式1で表される発光性化合物を含むことを特徴とする。前記有機層は、特に制限はなく、有機電界発光素子の用途、目的に応じて適宜選択することができるが、前記透明電極上に又は前記半透明電極上に形成されるのが好ましい。この場合、有機層は、前記透明電極又は前記半透明電極上の全面又は一面に形成される。有機層の形状、大きさ、及び厚み等については、特に制限はなく、目的に応じて適宜選択することができる。以下、本発明の有機電界発光素子における、有機層の構成、有機層の形成方法、有機層を構成する各層の好ましい態様および各層に使用される材料について順に説明する。有機層の構成本発明の有機電界発光素子では、前記有機層が発光層を含む。さらに前記有機層が、電荷輸送層を含むことが好ましい。前記電荷輸送層とは、有機電界発光素子に電圧を印加した際に電荷移動が起こる層をいう。具体的には正孔注入層、正孔輸送層、電子ブロック層、発光層、正孔ブロック層、電子輸送層又は電子注入層が挙げられる。前記電荷輸送層が正孔注入層、正孔輸送層、電子ブロック層又は発光層であれば、低コストかつ高効率な有機電界発光素子の製造が可能となる。前記一般式1で表される発光性化合物は、有機電界発光素子の前記電極間に配置される有機層のうち、前記電極間に配置される有機層中の発光層に含有される。前記一般式1で表される発光性化合物は本発明の有機電界発光素子のその他の有機層に含有されていてもよい。前記一般式1で表される発光性化合物を含有してもよい発光層以外の有機層としては、正孔注入層、正孔輸送層、電子輸送層、電子注入層、励起子ブロック層、電荷ブロック層正孔ブロック層、電子ブロック層などなどを挙げることができ、好ましくは、励起子ブロック層、電荷ブロック層、電子輸送層、電子注入層のいずれかであり、より好ましくは励起子ブロック層、電荷ブロック層、又は電子輸送層である。前記一般式1で表される発光性化合物は発光層の全質量に対して0.1~100質量含まれることが好ましく、1~50質量含まれることがより好ましく、2~20質量含まれることがより好ましい。前記一般式1で表される発光性化合物が発光層以外の有機層に含有される場合、一般式1で表される発光性化合物はその有機層の全質量に対して70~100質量含まれることが好ましく、80~100質量含まれることがより好ましく、90~100質量含まれることがさらに好ましい。有機層の形成方法本発明の有機電界発光素子において、各有機層は、蒸着法やスパッタ法等の乾式製膜法、転写法、印刷法、スピンコート法、バーコート法等の湿式製膜法溶液塗布法のいずれによっても好適に形成することができる。本発明の有機電界発光素子は、前記一対の電極間に配置された発光層が、前記発光層が真空蒸着プロセスまたは湿式プロセスにて形成されてなることが好ましく、前記発光層が少なくとも一層の前記一般式1で表される発光性化合物を含む組成物の蒸着により形成されていることがより好ましい。発光層発光層は、電界印加時に、陽極、正孔注入層又は正孔輸送層から正孔を受け取り、陰極、電子注入層又は電子輸送層から電子を受け取り、正孔と電子の再結合の場を提供して発光させる機能を有する層である。但し、本発明における前記発光層は、このようなメカニズムによる発光に必ずしも限定されるものではない。本発明の有機電界発光素子における前記発光層は、前記発光材料のみで構成されていてもよく、ホスト材料と前記発光材料の混合層とした構成でもよい。前記発光材料の種類は一種であっても二種以上であってもよい。前記ホスト材料は電荷輸送材料であることが好ましい。前記ホスト材料は一種であっても二種以上であってもよく、例えば、電子輸送性のホスト材料とホール輸送性のホスト材料を混合した構成が挙げられる。更に、前記発光層は、電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。発光層の厚さは、特に限定されるものではないが、通常、2nm~500nmであるのが好ましく、中でも、外部量子効率の観点で、3nm~200nmであるのがより好ましく、5nm~100nmであるのが更に好ましい。本発明の有機電界発光素子は、前記発光層が前記一般式1で表される発光性化合物を含有し、前記発光層の発光材料として前記一般式1で表される発光性化合物を用いる。前記発光層に用いられるホスト材料は、特に制限はない。ここで、本明細書中、ホスト材料とは、発光層において主に電荷の注入、輸送を担う化合物であり、また、それ自体は実質的に発光しない化合物のことである。ここで実質的に発光しないとは、該実質的に発光しない化合物からの発光量が好ましくは素子全体での全発光量の5以下であり、より好ましくは3以下であり、更に好ましくは1以下であることを言う。発光材料本発明の有機電界発光素子では、前記一般式1で表される発光性化合物を発光材料とすることが好ましいが、その場合であっても前記一般式1で表される発光性化合物とは別の発光材料を組み合わせて用いることが可能である。また、本発明の有機電界発光素子において、前記一般式1で表される発光性化合物を発光層のホスト材料として使用する場合や、発光層以外の有機層に用いる場合にも、前記一般式1で表される発光性化合物とは別の発光材料を発光層に用いる。本発明において用いることができる発光材料は、燐光発光材料、蛍光発光材料等のいずれであってもよい。また、本発明における発光層は、色純度を向上させたり、発光波長領域を広げたりするために、2種類以上の発光材料を含有することができる。本発明の有機電界発光素子に用いることができる蛍光発光材料や燐光発光材料については、例えば、特開2008-270736号公報の段落番号[0100]~[0164]、特開2007-266458号公報の段落番号[0088]~[0090]に詳述されており、これら公報の記載の事項を本発明に適用することができる。本発明に使用できる燐光発光材料としては、例えば、米国特許第6303238号明細書、米国特許第6097147号明細書、WO00/57676号公報、WO00/70655号公報、WO01/08230号公報、WO01/39234号公報、WO01/41512号公報、WO02/02714号公報、WO02/15645号公報、WO02/44189号公報、WO05/19373号公報、特開2001-247859号公報、特開2002-302671号公報、特開2002-117978号公報、特開2003-133074号公報、特開2002-235076号公報、特開2003-123982号公報、特開2002-170684号公報、欧州特許公開第1211257号公報、特開2002-226495号公報、特開2002-234894号公報、特開2001-247859号公報、特開2001-298470号公報、特開2002-173674号公報、特開2002-203678号公報、特開2002-203679号公報、特開2004-357791号公報、特開2006-256999号公報、特開2007-19462号公報、特開2007-84635号公報、特開2007-96259号公報等の特許文献に記載の燐光発光化合物などが挙げられ、中でも、更に好ましい発光材料としては、Ir錯体、Pt錯体、Cu錯体、Re錯体、W錯体、Rh錯体、Ru錯体、Pd錯体、Os錯体、Eu錯体、Tb錯体、Gd錯体、Dy錯体、及びCe錯体等の燐光発光性金属錯体化合物が挙げられる。特に好ましくは、Ir錯体、Pt錯体、又はRe錯体であり、中でも金属-炭素結合、金属-窒素結合、金属-酸素結合、金属-硫黄結合の少なくとも一つの配位様式を含むIr錯体、Pt錯体、又はRe錯体が好ましい。更に、発光効率、駆動耐久性、色度等の観点で、Ir錯体、Pt錯体が特に好ましく、Ir錯体が最も好ましい。本発明に使用できる蛍光発光材料の種類は特に限定されるものではないが、前記一般式1で表される発光性化合物の他、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、縮合多環芳香族化合物アントラセン、フェナントロリン、ピレン、ペリレン、ルブレン、又はペンタセンなど、8-キノリノールの金属錯体、ピロメテン錯体や希土類錯体に代表される各種金属錯体、ポリチオフェン、ポリフェニレン、ポリフェニレンビニレン等のポリマー化合物、有機シラン、及びこれらの誘導体などを挙げることができる。その他に、特開2010-111620号公報の[0082]に記載される化合物を発光材料として用いることもできる。本発明の有機電界発光素子における発光層は、発光材料のみで構成されていてもよく、ホスト材料と発光材料の混合層とした構成でもよい。発光材料の種類は一種であっても二種以上であっても良い。ホスト材料は電荷輸送材料であることが好ましい。ホスト材料は一種であっても二種以上であってもよく、例えば、電子輸送性のホスト材料と正孔輸送性のホスト材料を混合した構成が挙げられる。更に、発光層中に電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。ホスト材料ホスト材料とは、発光層において主に電荷の注入、輸送を担う化合物であり、また、それ自体は実質的に発光しない化合物のことである。ここで実質的に発光しないとは、該実質的に発光しない化合物からの発光量が好ましくは素子全体での全発光量の5以下であり、より好ましくは3以下であり、更に好ましくは1以下であることを言う。本発明の有機電界発光素子に用いることのできるホスト材料としては、前記一般式1で表される発光性化合物の他、例えば、以下の化合物を挙げることができる。ピロール、インドール、カルバゾール、アザインドール、アザカルバゾール、トリアゾール、オキサゾール、オキサジアゾール、ピラゾール、イミダゾール、チオフェン、ベンゾチオフェン、ジベンゾチオフェン、フラン、ベンゾフラン、ジベンゾフラン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、ポルフィリン系化合物、縮環芳香族炭化水素化合物フルオレン、ナフタレン、フェナントレン、トリフェニレン等、ポリシラン系化合物、ポリN-ビニルカルバゾール、アニリン系共重合体、チオフェンオリゴマー、ポリチオフェン等の導電性高分子オリゴマー、有機シラン、カーボン膜、ピリジン、ピリミジン、トリアジン、イミダゾール、ピラゾール、トリアゾ-ル、オキサゾ-ル、オキサジアゾ-ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、8-キノリノ-ル誘導体の金属錯体やメタルフタロシアニン、ベンゾオキサゾ-ルやベンゾチアゾ-ルを配位子とする金属錯体に代表される各種金属錯体及びそれらの誘導体置換基や縮環を有していてもよい等を挙げることができる。その他に、特開2010-111620の[0081]や[0083]に記載される化合物を用いることもできる。これらのうち、カルバゾール、ジベンゾチオフェン、ジベンゾフラン、アリールアミン、縮環芳香族炭化水素化合物、金属錯体が好ましく、縮環芳香族炭化水素化合物が安定であるために特に好ましい。縮環芳香族炭化水素化合物としてはナフタレン系化合物、アントラセン系化合物、フェナントレン系化合物、トリフェニレン系化合物、ピレン系化合物が好ましく、アントラセン系化合物、ピレン系化合物がより好ましく、アントラセン系化合物が特に好ましい。アントラセン系化合物としては、WO2010/134350号公報の0033~0064に記載のものが特に好ましく、例えば後掲の化合物H-1やH-2を挙げることができる。本発明の有機電界発光素子における発光層において用いることができるホスト材料としては、正孔輸送性ホスト材料であっても、電子輸送性ホスト材料であってもよい。発光層において、前記ホスト材料の膜状態での一重項最低励起エネルギーS1エネルギーが、前記発光材料のS1エネルギーより高いことが色純度、発光効率、駆動耐久性の点で好ましい。ホスト材料のS1が発光材料のS1より0.1eV以上大きいことが好ましく、0.2eV以上大きいことがより好ましく、0.3eV以上大きいことが更に好ましい。ホスト材料の膜状態でのS1が発光材料のS1より小さいと発光を消光してしまうためホスト材料には発光材料より大きなS1が求められる。また、ホスト材料のS1が発光材料より大きい場合でも、両者のS1差が小さい場合には一部、発光材料からホスト材料への逆エネルギー移動が起こるため、効率低下や色純度低下、耐久性低下の原因となる。従って、S1が十分に大きく、化学的安定性及びキャリア注入輸送性の高いホスト材料が求められる。また、本発明の有機電界発光素子における発光層におけるホスト化合物の含有量は、特に限定されるものではないが、発光効率、駆動電圧の観点から、発光層を形成する全化合物質量に対して15~95質量であることが好ましい。発光層に、一般式1で表される発光性化合物を含む複数種類のホスト化合物を含む場合、一般式1で表される発光性化合物は全ホスト化合物中50~99質量以下であることが好ましい。その他の層本発明の有機電界発光素子は、前記発光層以外のその他の層を有していてもよい。前記有機層が有していてもよい前記発光層以外のその他の有機層として、正孔注入層、正孔輸送層、ブロック層正孔ブロック層、励起子ブロック層など、電子輸送層などが挙げられる。前記具体的な層構成として、下記が挙げられるが本発明はこれらの構成に限定されるものではない。陽極/正孔輸送層/発光層/電子輸送層/陰極、陽極/正孔輸送層/発光層/ブロック層/電子輸送層/陰極、陽極/正孔輸送層/発光層/ブロック層/電子輸送層/電子注入層/陰極、陽極/正孔注入層/正孔輸送層/発光層/ブロック層/電子輸送層/陰極、陽極/正孔注入層/正孔輸送層/発光層/電子輸送層/電子注入層/陰極、陽極/正孔注入層/正孔輸送層/発光層/ブロック層/電子輸送層/電子注入層/陰極、陽極/正孔注入層/正孔輸送層/ブロック層/発光層/ブロック層/電子輸送層/電子注入層/陰極。本発明の有機電界発光素子は、A前記陽極と前記発光層との間に好ましく配置される有機層を少なくとも一層含むことが好ましい。前記A前記陽極と前記発光層との間に好ましく配置される有機層としては、陽極側から正孔注入層、正孔輸送層、電子ブロック層を挙げることができる。本発明の有機電界発光素子は、B前記陰極と前記発光層との間に好ましく配置される有機層少なくとも一層含むことが好ましい。前記B前記陰極と前記発光層との間に好ましく配置される有機層としては、陰極側から電子注入層、電子輸送層、正孔ブロック層を挙げることができる。具体的には、本発明の有機電界発光素子の好ましい態様の一例は、図1に記載される態様であり、前記有機層として、陽極3側から正孔注入層4、正孔輸送層5、発光層6、正孔ブロック層7及び電子輸送層8がこの順に積層されている態様である。以下、これら本発明の有機電界発光素子が有していてもよい前記発光層以外のその他の層について、説明する。A陽極と前記発光層との間に好ましく配置される有機層まず、A前記陽極と前記発光層との間に好ましく配置される有機層について説明する。A-1正孔注入層、正孔輸送層正孔注入層、正孔輸送層は、陽極又は陽極側から正孔を受け取り陰極側に輸送する機能を有する層である。本発明の発光素子は、発光層と陽極の間に少なくとも一層の有機層を含むことが好ましく、該有機層に、下記一般式Sa-1、一般式Sb-1、一般式Sc-1で表される化合物の内、少なくとも一種の化合物を含有することが好ましい。式中、Xは、置換または無置換の炭素数1~30のアルキレン基、置換または無置換の炭素数2~30のアルケニレン基、置換または無置換の炭素数6~30のアリーレン基、置換または無置換の炭素数2~30のヘテロアリーレン基、置換または無置換の炭素数2~30の複素環基、あるいは、これらの基を組み合わせてなる基を表す。RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。ArS1、ArS2は、各々独立に、置換または無置換の炭素数6~30のアリール基、あるいは、置換または無置換の炭素数2~30のヘテロアリール基を表す。式中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。ArS3は、置換または無置換の炭素数6~30のアリール基、あるいは、置換または無置換の炭素数2~30のヘテロアリール基を表す。式中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。ArS4は、置換または無置換の炭素数6~30のアリール基または置換、あるいは、無置換の炭素数2~30のヘテロアリール基を表す。YS1、YS2は各々独立に、置換または無置換の炭素数1~30のアルキレン基、あるいは、置換または無置換の炭素数6~30のアリーレン基を表す。nおよびmは各々独立に0~5の整数を表す。前記一般式Sa-1について説明する。前記一般式Sa-1中、Xは、置換または無置換の炭素数1~30のアルキレン基、置換または無置換の炭素数2~30のアルケニレン基、置換または無置換の炭素数6~30のアリーレン基、置換または無置換の炭素数2~30のヘテロアリーレン基、置換または無置換の炭素数2~30の複素環基、あるいは、これらの基を組み合わせてなる基を表す。Xとして好ましくは、置換または無置換の炭素数6~30のアリーレン基であり、より好ましくは、置換または無置換のフェニレン、置換または無置換のビフェニレン、および、置換または無置換のナフチレンであり、さらに好ましくは置換または無置換のビフェニレンである。RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS1、RS2、RS3として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS1、ArS2は、各々独立に、置換または無置換の炭素数6~30のアリール基、あるいは、置換または無置換の炭素数2~30のヘテロアリール基を表す。ArS1、ArS2として好ましくは、置換または無置換のフェニル基である。次に前記一般式Sb-1について説明する。前記一般式Sb-1中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、または置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS4、RS5、RS6およびRS7として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS3は、置換または無置換の炭素数6~30のアリール基、あるいは、置換または無置換の炭素数2~30のヘテロアリール基を表す。ArS3として好ましくは、置換または無置換のフェニル基である。次に前記一般式Sc-1について説明する。前記一般式Sc-1中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS8およびRS9として好ましくは、置換または無置換の炭素数1~30のアルキル基、および、置換または無置換の炭素数6~30のアリール基であり、より好ましくは、メチル基およびフェニル基である。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10として好ましくは置換または無置換の炭素数6~30のアリール基であり、より好ましくはフェニル基である。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS11およびRS12として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS4は、置換または無置換の炭素数6~30のアリール基、あるいは、置換または無置換の炭素数2~30のヘテロアリール基を表す。YS1、YS2は置換または無置換の炭素数1~30のアルキレン、あるいは、置換または無置換の炭素数6~30のアリーレンを表す。YS1、YS2として好ましくは、置換または無置換の炭素数6~30のアリーレンであり、より好ましくは置換または無置換のフェニレンである。nは0~5の整数であり、好ましくは0~3、より好ましくは0~2、さらに好ましくは0である。mは0~5の整数であり、好ましくは0~3、より好ましくは0~2、さらに好ましくは1である。前記一般式Sa-1は、好ましくは下記一般式Sa-2で表される化合物である。式中、RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。QSaは各々独立に、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sa-2について説明する。RS1、RS2、RS3は一般式Sa-1中のそれらと同義であり、また好ましい範囲も同様である。QSaは各々独立に、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。QSaとして好ましくは、水素原子、シアノ基、フッ素原子、置換または非置換の炭素数1~30のアルキル基、および、置換または非置換の炭素数6~30のアリール基であり、より好ましくは水素原子、および、置換または非置換の炭素数1~30のアルキル基であり、さらに好ましくは水素原子である。前記一般式Sb-1は、好ましくは下記一般式Sb-2で表される化合物である。式中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。QSbは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sb-2について説明する。RS4、RS5、RS6およびRS7は一般式Sb-1中のそれらと同義であり、また好ましい範囲も同様である。QSaは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。QSaとして好ましくは、水素原子、シアノ基、フッ素原子、置換または非置換の炭素数1~30のアルキル基、および、置換または非置換の炭素数6~30のアリール基であり、より好ましくは水素原子、および、置換または非置換の炭素数1~30のアルキル基であり、さらに好ましくは水素原子である。前記一般式Sc-1は、好ましくは下記一般式Sc-2で表される化合物である。式中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、または置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。QScは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sc-2について説明する。RS8、RS9、RS10、RS11およびRS12は一般式Sc-1中のそれらと同義であり、また好ましい範囲も同様である。QScは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、または置換または非置換のアミノ基を表す。QScとして好ましくは、水素原子、シアノ基、フッ素原子、置換または非置換の炭素数1~30のアルキル基、置換または非置換の炭素数6~30のアリール基であり、より好ましくは水素原子、置換または非置換の炭素数6~30のアリール基であり、さらに好ましくはフェニル基である。前記一般式Sa-1、Sb-1およびSc-1で表される化合物の具体例としては以下のものが挙げられる。但し、本発明は以下の具体例に限定されるものではない。前記一般式Sa-1、Sb-1またはSc-1で表される化合物は、特開2007-318101号公報に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の発光素子において、前記一般式Sa-1、Sb-1またはSc-1で表される化合物は、前記発光層と前記陽極との間の有機層に含有されることが好ましく、その中でも発光層に隣接する陽極側の層に含有されることがより好ましく、正孔輸送層に含有される正孔輸送材料であることが特に好ましい。前記一般式Sa-1、Sb-1またはSc-1で表される化合物は、添加する有機層の全質量に対して70~100質量含まれることが好ましく、85~100質量含まれることがより好ましい。一般式M-3で表される化合物本発明の有機電界発光素子は、前記A陽極と前記発光層との間に好ましく配置される有機層に特に好ましく用いられる材料として、少なくとも一種の下記一般式M-3で表される化合物を挙げることができる。前記一般式M-3で表される化合物は発光層と陽極の間の発光層に隣接する有機層に含有されることがより好ましいが、その用途が限定されることはなく、有機層内のいずれの層に更に含有されてもよい。前記一般式M-3で表される化合物の導入層としては、発光層、正孔注入層、正孔輸送層、電子輸送層、電子注入層、電荷ブロック層のいずれか、若しくは複数に含有することができる。前記一般式M-3で表される化合物が含有される、発光層と陽極の間の発光層に隣接する有機層は、電子ブロック層又は正孔輸送層であることがより好ましい。前記一般式M-3中、RS1~RS5はそれぞれ独立にアルキル基、シクロアルキル基、アルケニル基、アルキニル基、-CN、ペルフルオロアルキル基、トリフルオロビニル基、-CO2R、-COR、-NR2、-NO2、-OR、ハロゲン原子、アリール基又はヘテロアリール基を表し、更に置換基Zを有していてもよい。Rはそれぞれ独立に、水素原子、アルキル基、ペルハロアルキル基、アルケニル基、アルキニル基、ヘテロアルキル基、アリール基又はヘテロアリール基を表す。複数のRS1~RS5が存在するとき、それらは互いに結合して環を形成してもよく、更に置換基Zを有していてもよい。aは0~4の整数を表し、複数のRS1が存在するとき、それらは同一でも異なっていてもよく、互いに結合して環を形成してもよい。b~eはそれぞれ独立に0~5の整数を表し、それぞれ複数のRS2~RS5が存在するとき、それらは同一でも異なっていてもよく、任意の2つが結合し環を形成してもよい。qは1~5の整数であり、qが2以上のとき複数のRS1は同一でも異なっていてもよく、互いに結合して環を形成していてもよい。アルキル基としては、置換基を有していてもよく、飽和であっても不飽和であってもよく、置換してもよい基としては、前述の置換基Zを挙げることができる。RS1~RS5で表されるアルキル基として、好ましくは総炭素原子数1~8のアルキル基であり、より好ましくは総炭素原子数1~6のアルキル基であり、例えばメチル基、エチル基、i-プロピル基、シクロヘキシル基、t-ブチル基等が挙げられる。シクロアルキル基としては、置換基を有していてもよく、飽和であっても不飽和であってもよく、置換してもよい基としては、前述の置換基Zを挙げることができる。RS1~RS5で表されるシクロアルキル基として、好ましくは環員数4~7のシクロアルキル基であり、より好ましくは総炭素原子数5~6のシクロアルキル基であり、例えばシクロペンチル基、シクロヘキシル基等が挙げられる。RS1~RS5で表されるアルケニル基としては好ましくは炭素数2~30、より好ましくは炭素数2~20、特に好ましくは炭素数2~10であり、例えばビニル、アリル、1-プロペニル、1-イソプロペニル、1-ブテニル、2-ブテニル、3-ペンテニルなどが挙げられる。RS1~RS5で表されるアルキニル基としては、好ましくは炭素数2~30、より好ましくは炭素数2~20、特に好ましくは炭素数2~10であり、例えばエチニル、プロパルギル、1-プロピニル、3-ペンチニルなどが挙げられる。RS1~RS5で表されるペルフルオロアルキル基は、前述のアルキル基の全ての水素原子がフッ素原子に置き換えられたものが挙げられる。RS1~RS5で表されるアリール基としては、好ましくは、炭素数6から30の置換若しくは無置換のアリール基、例えば、フェニル基、トリル基、ビフェニル基、ターフェニル基等が挙げられる。RS1~RS5で表されるヘテロアリール基としては、好ましくは、炭素数5~8のヘテロアリール基であり、より好ましくは、5又は6員の置換若しくは無置換のヘテロアリール基であり、例えば、ピリジル基、ピラジニル基、ピリダジニル基、ピリミジニル基、トリアジニル基、キノリニル基、イソキノリニル基、キナゾリニル基、シンノリニル基、フタラジニル基、キノキサリニル基、ピロリル基、インドリル基、フリル基、ベンゾフリル基、チエニル基、ベンゾチエニル基、ピラゾリル基、イミダゾリル基、ベンズイミダゾリル基、トリアゾリル基、オキサゾリル基、ベンズオキサゾリル基、チアゾリル基、ベンゾチアゾリル基、イソチアゾリル基、ベンズイソチアゾリル基、チアジアゾリル基、イソオキサゾリル基、ベンズイソオキサゾリル基、ピロリジニル基、ピペリジニル基、ピペラジニル基、イミダゾリジニル基、チアゾリニル基、スルホラニル基、カルバゾリル基、ジベンゾフリル基、ジベンゾチエニル基、ピリドインドリル基などが挙げられる。好ましい例としては、ピリジル基、ピリミジニル基、イミダゾリル基、チエニル基であり、より好ましくは、ピリジル基、ピリミジニル基である。RS1~RS5として好ましくは、水素原子、アルキル基、シアノ基、トリフルオロメチル基、ペルフルオロアルキル基、ジアルキルアミノ基、フルオロ基、アリール基、ヘテロアリール基であり、より好ましくは水素原子、アルキル基、シアノ基、トリフルオロメチル基、フルオロ基、アリール基であり、更に好ましくは、水素原子、アルキル基、アリール基である。置換基Zとしては、アルキル基、アルコキシ基、フルオロ基、シアノ基、ジアルキルアミノ基が好ましく、水素原子、アルキル基がより好ましい。RS1~RS5は任意の2つが互いに結合して縮合4~7員環を形成してもよく、該縮合4~7員環は、シクロアルキル、アリール又はヘテロアリールであり、該縮合4~7員環は更に置換基Zを有していてもよい。形成されるシクロアルキル、アリール、ヘテロアリールの定義及び好ましい範囲はRS1~RS5で定義したシクロアルキル基、アリール基、ヘテロアリール基と同じである。前記一般式M-3で表される化合物を、正孔輸送層中で用いる場合は、前記一般式M-3で表される化合物は50~100質量含まれることが好ましく、80~100質量含まれることが好ましく、95~100質量含まれることが特に好ましい。また、前記一般式M-3で表される化合物を、複数の有機層に用いる場合はそれぞれの層において、上記の範囲で含有することが好ましい。前記一般式M-3で表される化合物を含む正孔輸送層の厚さとしては、1nm~500nmであるのが好ましく、3nm~200nmであるのがより好ましく、5nm~100nmであるのが更に好ましい。また、該正孔輸送層は発光層に接して設けられている事が好ましい。以下に、前記一般式M-3で表される化合物の具体例を示すが、本発明はこれらに限定されることはない。その他、正孔注入層および正孔輸送層については、特開2008-270736号公報の段落番号0165~0167に記載の事項を本発明に適用することもできる。また、特開2011-71452号公報の0250~0339に記載の事項を本発明の正孔注入層および正孔輸送層について適用することもできる。前記正孔注入層には電子受容性ドーパントを含有することが好ましい。正孔注入層に電子受容性ドーパントを含有することにより、正孔注入性が向上し、駆動電圧が低下する、効率が向上するなどの効果がある。電子受容性ドーパントとは、ドープされる材料から電子を引き抜き、ラジカルカチオンを発生させることが可能な材料であれば有機材料、無機材料のうちいかなるものでもよいが、例えば、テトラシアノキノジメタンTCNQ、テトラフルオロテトラシアノキノジメタンF4-TCNQなどのTCNQ化合物、ヘキサシアノヘキサアザトリフェニレンHAT-CNなどのヘキサアザトリフェニレン化合物、酸化モリブデンなどが挙げられる。前記正孔注入層中の電子受容性ドーパントは、正孔注入層を形成する全化合物質量に対して、0.01~50質量含有されることが好ましく、0.1~40質量含有されることがより好ましく、0.2~30質量含有されることがより好ましい。A-2電子ブロック層電子ブロック層は、陰極側から発光層に輸送された電子が、陽極側に通りぬけることを防止する機能を有する層である。本発明において、発光層と陽極側で隣接する有機層として、電子ブロック層を設けることができる。電子ブロック層を構成する有機化合物の例としては、例えば前述の正孔輸送材料として挙げたものが適用できる。電子ブロック層の厚さとしては、1nm~500nmであるのが好ましく、3nm~100nmであるのがより好ましく、5nm~50nmであるのが更に好ましい。電子ブロック層は、上述した材料の一種又は二種以上からなる単層構造であってもよいし、同一組成又は異種組成の複数層からなる多層構造であってもよい。電子ブロック層に用いる材料は、前記発光材料のS1エネルギーより高いことが色純度、発光効率、駆動耐久性の点で好ましい。電子ブロック層に用いる材料の膜状態でのS1が発光材料のS1より0.1eV以上大きいことが好ましく、0.2eV以上大きいことがより好ましく、0.3eV以上大きいことが更に好ましい。B陰極と前記発光層との間に好ましく配置される有機層次に、前記B陰極と前記発光層との間に好ましく配置される有機層について説明する。B-1電子注入層、電子輸送層電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。電子輸送材料としては、例えば前記一般式1で表される発光性化合物を用いることができる。その他の電子輸送材料としては、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、ベンゾイミダゾール誘導体、イミダゾピリジン誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、8-キノリノール誘導体の金属錯体やメタルフタロシアニン、ベンゾオキサゾールやベンゾチアゾールを配位子とする金属錯体に代表される各種金属錯体、シロールに代表される有機シラン誘導体、ナフタレン、アントラセン、フェナントレン、トリフェニレン、ピレン等の縮環炭化水素化合物等をから選ばれることが好ましく、ピリジン誘導体、ベンゾイミダゾール誘導体、イミダゾピリジン誘導体、金属錯体、縮環炭化水素化合物のいずれかであることがより好ましい。電子注入層、電子輸送層の厚さは、駆動電圧を下げるという観点から、各々500nm以下であることが好ましい。電子輸送層の厚さとしては、1nm~500nmであるのが好ましく、5nm~200nmであるのがより好ましく、10nm~100nmであるのが更に好ましい。また、電子注入層の厚さとしては、0.1nm~200nmであるのが好ましく、0.2nm~100nmであるのがより好ましく、0.5nm~50nmであるのが更に好ましい。電子注入層、電子輸送層は、上述した材料の1種又は2種以上からなる単層構造であってもよいし、同一組成又は異種組成の複数層からなる多層構造であってもよい。電子注入層には電子供与性ドーパントを含有することが好ましい。電子注入層に電子供与性ドーパントを含有させることにより、電子注入性が向上し、駆動電圧が低下する、効率が向上するなどの効果がある。電子供与性ドーパントとは、ドープされる材料に電子を与え、ラジカルアニオンを発生させることが可能な材料であれば有機材料、無機材料のうちいかなるものでもよいが、例えば、テトラチアフルバレンTTF、テトラチアナフタセンTTT、ビス-[1,3ジエチル-2-メチル-1,2-ジヒドロベンズイミダゾリル]などのジヒドロイミダゾール化合物、リチウム、セシウムなどが挙げられる。電子注入層中の電子供与性ドーパントは、電子注入層を形成する全化合物質量に対して、0.01質量~50質量含有されることが好ましく、0.1質量~40質量含有されることがより好ましく、0.5質量~30質量含有されることがより好ましい。B-2正孔ブロック層正孔ブロック層は、陽極側から発光層に輸送された正孔が、陰極側に通りぬけることを防止する機能を有する層である。本発明において、発光層と陰極側で隣接する有機層として、正孔ブロック層を設けることができる。正孔ブロック層を構成する有機化合物の膜状態でのS1エネルギーは、発光層で生成する励起子のエネルギー移動を防止し、発光効率を低下させないために、発光材料のS1エネルギーよりも高いことが好ましい。正孔ブロック層を構成する有機化合物の例としては、例えば前記一般式1で表される発光性化合物を用いることができる。前記一般式1で表される発光性化合物以外の、正孔ブロック層を構成するその他の有機化合物の例としては、アルミニウムIIIビス2-メチル-8-キノリナト4-フェニルフェノレートAluminumIIIbis2-methyl-8-quinolinato4-phenylphenolateBalqと略記する等のアルミニウム錯体、トリアゾール誘導体、2,9-ジメチル-4,7-ジフェニル-1,10-フェナントロリン2,9-Dimethyl-4,7-diphenyl-1,10-phenanthrolineBCPと略記する等のフェナントロリン誘導体、等が挙げられる。正孔ブロック層の厚さとしては、1nm~500nmであるのが好ましく、3nm~100nmであるのがより好ましく、5nm~50nmであるのが更に好ましい。正孔ブロック層は、上述した材料の一種又は二種以上からなる単層構造であってもよいし、同一組成又は異種組成の複数層からなる多層構造であってもよい。正孔ブロック層に用いる材料は、前記発光材料のS1エネルギーより高いことが色純度、発光効率、駆動耐久性の点で好ましい。正孔ブロック層に用いる材料の膜状態でのS1が発光材料のS1より0.1eV以上大きいことが好ましく、0.2eV以上大きいことがより好ましく、0.3eV以上大きいことが更に好ましい。B-3陰極と前記発光層との間に好ましく配置される有機層に特に好ましく用いられる材料本発明の有機電界発光素子は、前記B陰極と前記発光層との間に好ましく配置される有機層の材料に特に好ましく用いられる材料として、前記一般式1で表される発光性化合物、下記一般式P-1で表される化合物および下記一般式O-1で表される化合物を挙げることができる。以下、前記一般式O-1で表される化合物と、前記一般式P-1で表される化合物について説明する。本発明の有機電界発光素子は、発光層と陰極との間に少なくとも一層の有機層を含むことが好ましく、該有機層に少なくとも一種の下記一般式O-1で表される化合物を含有することが素子の効率や駆動電圧の観点から好ましい。以下に、一般式O-1について説明する。一般式O-1中、RO1は、アルキル基、アリール基、又はヘテロアリール基を表す。AO1~AO4はそれぞれ独立に、C-RA又は窒素原子を表す。RAは水素原子、アルキル基、アリール基、又はヘテロアリール基を表し、複数のRAは同じでも異なっていても良い。LO1は、アリール環又はヘテロアリール環からなる二価~六価の連結基を表す。nO1は2~6の整数を表す。RO1は、アルキル基好ましくは炭素数1~8、アリール基好ましくは炭素数6~30、又はヘテロアリール基好ましくは炭素数4~12を表し、これらは前述の置換基群Aから選ばれる置換基を有していても良い。RO1として好ましくはアリール基、又はヘテロアリール基であり、より好ましくはアリール基である。RO1のアリール基が置換基を有する場合の好ましい置換基としては、アルキル基、アリール基又はシアノ基が挙げられ、アルキル基又はアリール基がより好ましく、アリール基が更に好ましい。RO1のアリール基が複数の置換基を有する場合、該複数の置換基は互いに結合して5又は6員環を形成していても良い。RO1のアリール基は、好ましくは置換基群Aから選ばれる置換基を有していても良いフェニル基であり、より好ましくはアルキル基又はアリール基が置換していてもよいフェニル基であり、更に好ましくは無置換のフェニル基又は2-フェニルフェニル基である。AO1~AO4はそれぞれ独立に、C-RA又は窒素原子を表す。AO1~AO4のうち、0~2つが窒素原子であるのが好ましく、0又は1つが窒素原子であるのがより好ましい。AO1~AO4の全てがC-RAであるか、又はAO1が窒素原子で、AO2~AO4がC-RAであるのが好ましく、AO1が窒素原子で、AO2~AO4がC-RAであるのがより好ましく、AO1が窒素原子で、AO2~AO4がC-RAであり、RAが全て水素原子であるのが更に好ましい。RAは水素原子、アルキル基好ましくは炭素数1~8、アリール基好ましくは炭素数6~30、又はヘテロアリール基好ましくは炭素数4~12を表し、これらは前述の置換基群Aから選ばれる置換基を有していても良い。また複数のRAは同じでも異なっていても良い。RAとして好ましくは水素原子又はアルキル基であり、より好ましくは水素原子である。LO1は、アリール環好ましくは炭素数6~30又はヘテロアリール環好ましくは炭素数4~12からなる二価~六価の連結基を表す。LO1として好ましくは、アリーレン基、ヘテロアリーレン基、アリールトリイル基、又はヘテロアリールトリイル基であり、より好ましくはフェニレン基、ビフェニレン基、又はベンゼントリイル基であり、更に好ましくはビフェニレン基、又はベンゼントリイル基である。LO1は前述の置換基群Aから選ばれる置換基を有していても良く、置換基を有する場合の置換基としてはアルキル基、アリール基、又はシアノ基が好ましい。LO1の具体例としては、以下のものが挙げられる。nO1は2~6の整数を表し、好ましくは2~4の整数であり、より好ましくは2又は3である。nO1は、素子効率の観点では最も好ましくは3であり、素子の耐久性の観点では最も好ましくは2である。前記一般式O-1で表される化合物は、高温保存時の安定性、高温駆動時、駆動時の発熱に対して安定して動作させる観点から、ガラス転移温度Tgは100°C~300°Cであることが好ましく、120°C~300°Cであることがより好ましく、120°C~300°Cであることが更に好ましく、140°C~300°Cであることが更により好ましい。一般式O-1で表される化合物の具体例を以下に示すが、本発明で用いることができる一般式O-1で表される化合物はこれらの具体例によって限定的に解釈されることはない。前記一般式O-1で表される化合物は、特開2001-335776号に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の有機電界発光素子において、一般式O-1で表される化合物は発光層と陰極との間の有機層に含有されることが好ましいが、発光層に隣接する陰極側の層に含有されることがより好ましい。一般式O-1で表される化合物は、添加する有機層の全質量に対して70~100質量含まれることが好ましく、85~100質量含まれることがより好ましい。本発明の有機電界発光素子は、発光層と陰極との間に少なくとも一層の有機層を含むことが好ましく、該有機層に少なくとも一種の下記一般式Pで表される化合物を含有することが素子の効率や駆動電圧の観点から好ましい。以下に、一般式Pについて説明する。一般式P中、RPは、アルキル基好ましくは炭素数1~8、アリール基好ましくは炭素数6~30、又はヘテロアリール基好ましくは炭素数4~12を表し、これらは前述の置換基群Aから選ばれる置換基を有していても良い。nPは1~10の整数を表し、RPが複数の場合、それらは同一でも異なっていてもよい。RPのうち少なくとも一つは、下記一般式P-1~P-3で表される置換基である。一般式P-1~P-3中、RP1~RP3、R’P1~R’P3はそれぞれアルキル基好ましくは炭素数1~8、アリール基好ましくは炭素数6~30、又はヘテロアリール基好ましくは炭素数4~12を表し、これらは前述の置換基群Aから選ばれる置換基を有していても良い。nP1及びnP2は0~4の整数を表し、RP1~RP3、R’P1~R’P3が複数の場合、それらは同一でも異なっていてもよい。LP1~LP3は、単結合、アリール環又はヘテロアリール環からなる二価の連結基のいずれかを表す。は一般式Pのアントラセン環との結合位を表す。RPとして、P-1~P-3で表される置換基以外の好ましい置換基はアリール基であり、より好ましくはフェニル基、ビフェニル基、ターフェニル基、ナフチル基のいずれかであり、更に好ましくはナフチル基である。RP1~RP3、R’P1~R’P3として、好ましくはアリール基、ヘテロアリール基のいずれかであり、より好ましくはアリール基であり、更に好ましくはフェニル基、ビフェニル基、ターフェニル基、ナフチル基のいずれかであり、最も好ましくはフェニル基である。LP1~LP3として、好ましくは単結合、アリール環からなる二価の連結基のいずれかであり、より好ましくは単結合、フェニレン、ビフェニレン、ターフェニレン、ナフチレンのいずれかであり、更に好ましくは単結合、フェニレン、ナフチレンのいずれかである。一般式Pで表される化合物の具体例を以下に示すが、本発明で用いることができる一般式Pで表される化合物はこれらの具体例によって限定的に解釈されることはない。前記一般式Pで表される化合物は、WO2003/060956号公報、WO2004/080975号公報等に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の有機電界発光素子において、一般式Pで表される化合物は発光層と陰極との間の有機層に含有されることが好ましいが、陰極に隣接する層に含有されることがより好ましい。一般式Pで表される化合物は、添加する有機層の全質量に対して70~100質量含まれることが好ましく、85~100質量含まれることがより好ましい。本発明の有機電界発光素子において、電子注入層、電子輸送層に用いられるその他の好ましい材料としては、例えば特開平9-194487等に記載のシロール化合物、特開2006-73581等に記載のホスフィンオキサイド化合物、特開2005-276801、特開2006-225320、WO2005/085387等に記載の含窒素芳香族ヘテロ六員環化合物、WO2003/080760、WO2005/085387等に記載の含窒素芳香族ヘテロ六員構造とカルバゾール構造を有するもの、US2009/0009065、WO2010/134350、特表2010-535806等に記載の芳香族炭化水素化合物ナフタレン化合物、アントラセン化合物、トリフェニレン化合物、フェナントレン化合物、ピレン化合物、フルオランテン化合物、等、等を挙げることができる。<保護層>本発明において、有機電界素子全体は、保護層によって保護されていてもよい。保護層については、特開2008-270736号公報の段落番号0169~0170に記載の事項を本発明に適用することができる。なお、保護層の材料は無機物であっても、有機物であってもよい。<封止容器>本発明の有機電界発光素子は、封止容器を用いて素子全体を封止してもよい。封止容器については、特開2008-270736号公報の段落番号0171に記載の事項を本発明に適用することができる。<駆動方法>本発明の有機電界発光素子は、陽極と陰極との間に直流必要に応じて交流成分を含んでもよい電圧通常2ボルト~15ボルト、又は直流電流を印加することにより、発光を得ることができる。本発明の有機電界発光素子の駆動方法については、特開平2-148687号、同6-301355号、同5-29080号、同7-134558号、同8-234685号、同8-241047号の各公報、特許第2784615号、米国特許5828429号、同6023308号の各明細書等に記載の駆動方法を適用することができる。本発明の有機電界発光素子の外部量子効率としては、5以上が好ましく、6以上がより好ましく、7以上が更に好ましい。外部量子効率の数値は20°Cで素子を駆動したときの外部量子効率の最大値、若しくは、20°Cで素子を駆動したときの300~400cd/m2付近での外部量子効率の値を用いることができる。本発明の有機電界発光素子の内部量子効率は、30以上であることが好ましく、50以上が更に好ましく、70以上が更に好ましい。素子の内部量子効率は、外部量子効率を光取り出し効率で除して算出される。通常の有機EL素子では光取り出し効率は約20であるが、基板の形状、電極の形状、有機層の膜厚、無機層の膜厚、有機層の屈折率、無機層の屈折率等を工夫することにより、光取り出し効率を20以上にすることが可能である。<発光波長>本発明の有機電界発光素子は、その発光波長に制限はないが、青色または白色の発光に用いるのが好ましい。その中でも、本発明の有機電界発光素子では、前記一般式1で表される発光性化合物を蛍光発光材料として用いて発光させることが好ましく、その中でも特に青色発光させることが好ましい。<本発明の有機電界発光素子の用途>本発明の有機電界発光素子は、表示素子、ディスプレイ、バックライト、電子写真、照明光源、記録光源、露光光源、読み取り光源、標識、看板、インテリア、又は光通信等に好適に利用できる。特に、発光装置、照明装置、表示装置等の発光輝度が高い領域で駆動されるデバイスに好ましく用いられる。[発光装置]本発明の発光装置は、本発明の有機電界発光素子を含むことを特徴とする。次に、図2を参照して本発明の発光装置について説明する。本発明の発光装置は、前記有機電界発光素子を用いてなる。図2は、本発明の発光装置の一例を概略的に示した断面図である。図2の発光装置20は、透明基板支持基板2、有機電界発光素子10、封止容器16等により構成されている。有機電界発光素子10は、基板2上に、陽極第一電極3、有機層11、陰極第二電極9が順次積層されて構成されている。また、陰極9上には、保護層12が積層されており、更に、保護層12上には接着層14を介して封止容器16が設けられている。なお、各電極3、9の一部、隔壁、絶縁層等は省略されている。ここで、接着層14としては、エポキシ樹脂等の光硬化型接着剤や熱硬化型接着剤を用いることができ、例えば熱硬化性の接着シートを用いることもできる。本発明の発光装置の用途は特に制限されるものではなく、例えば、照明装置のほか、テレビ、パーソナルコンピュータ、携帯電話、電子ペーパ等の表示装置とすることができる。[照明装置]本発明の照明装置は、本発明の有機電界発光素子を含むことを特徴とする。次に、図3を参照して本発明の照明装置について説明する。図3は、本発明の照明装置の一例を概略的に示した断面図である。本発明の照明装置40は、図3に示すように、前述した有機EL素子10と、光散乱部材30とを備えている。より具体的には、照明装置40は、有機EL素子10の基板2と光散乱部材30とが接触するように構成されている。光散乱部材30は、光を散乱できるものであれば特に制限されないが、図3においては、透明基板31に微粒子32が分散した部材とされている。透明基板31としては、例えば、ガラス基板を好適に挙げることができる。微粒子32としては、透明樹脂微粒子を好適に挙げることができる。ガラス基板及び透明樹脂微粒子としては、いずれも、公知のものを使用できる。このような照明装置40は、有機電界発光素子10からの発光が散乱部材30の光入射面30Aに入射されると、入射光を光散乱部材30により散乱させ、散乱光を光出射面30Bから照明光として出射するものである。[表示装置]本発明の表示装置は、本発明の有機電界発光素子を含むことを特徴とする。本発明の表示装置としては、例えば、テレビ、パーソナルコンピュータ、携帯電話、電子ペーパ等の表示装置とすることなどを挙げることができる。以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。[実施例1]1.一般式1で表される発光性化合物の合成前記一般式1で表される発光性化合物有機電界発光素子用発光材料は、公知の反応を組み合わせて合成することができる。以下に一般式1で表される発光性化合物の具体的合成手順の代表例を記載する。公知文献を参考に上記合成スキームにしたがって、発光材料1を合成した。上記スキーム中、Tfはトリフリル基を表し、TfOは-OSO2CF3を表す。合成後、カラムクロマトグラフィー、再結晶等による精製を行った後、昇華精製により精製した。昇華精製により、有機不純物を分離できるだけでなく、無機塩や残留溶媒等を効果的に取り除くことができる。実施例で用いた発光材料13、発光材料17、発光材料26、発光材料32および発光材料34も、発光材料1と類似の方法で合成した。比較発光材料として用いた比較化合物1~3は下記の構造である。比較化合物1は特開2005-82702号公報に記載の化合物であり、比較化合物2は特開平5-214334号公報に記載の化合物である。下記比較化合物1および2は、それぞれの化合物が記載されている公知文献を参考に合成した。下記比較化合物3は、特開2004-204238号公報を参考に合成した。2.材料物性評価a色度の評価25mm×25mm×0.7mmの石英ガラス基板上に、真空蒸着法にて、下記のホスト材料H-5と下記表1に記載される各発光材料とを質量比93:7となるように蒸着して膜厚50nmの薄膜を形成した。得られた薄膜に350nmのUV光を照射し、発光させた。そのときの発光スペクトルを蛍光分光光度計FP-6300、日本分光株製を用いて測定し、色度x、yを求めた。このときのy値に基づいて、色度を以下の3段階で評価した。その結果を下記表1に記載した。○0.04≦y≦0.15△0.03≦y<0.04、0.15<y≦0.20×y<0.03、0.20<yb耐熱性の評価内径5mm、全長50mmのガラス管に、下記表2に記載される各発光材料10mgを減圧封緘し、サンプル管を調製した。得られたサンプル管を熱重量分析で求めた昇華温度50°Cで24時間加熱し、HPLCにより加熱前後でのサンプルの純度を求めた。このとき、サンプルの分解量に基づいて、耐熱性を以下の2段階で評価した。その結果を下記表2に記載した。○分解量>10×分解量≦10上記表1および表2より、本発明の有機電界発光素子用発光材料は、色度および耐熱性が良好であることがわかった。一方、前記一般式1におけるR1~R14の内、水素原子または重水素原子の個数が6個であり、本発明の範囲の下限値を下回る特開2005-82702号公報に記載の比較化合物1は、有機電界発光素子用発光材料として、耐熱性に劣ることがわかった。前記一般式1におけるR1~R14の内、水素原子または重水素原子の個数が14個であり、本発明の範囲の上限値を上回る特開平5-2143334号公報に記載の比較化合物2は、有機電界発光素子用発光材料として、色度が劣ることがわかった。前記一般式1の骨格を有さない比較化合物3は、有機電界発光素子用発光材料として、色度が劣ることがわかった。<有機電界発光素子の作製と評価>有機電界発光素子の作製に用いた材料は全て昇華精製を行い、高速液体クロマトグラフィー東ソーTSKgelODS-100Zにより純度254nmの吸収強度面積比が99.9以上であることを確認した。各実施例および比較例で有機電界発光素子の作製に用いた発光材料以外の材料の構造を以下に示す。[実施例2]厚み0.5mm、2.5cm角のITO膜を有するガラス基板ジオマテック社製、表面抵抗10Ω/□を洗浄容器に入れ、2-プロパノール中で超音波洗浄した後、30分間UV-オゾン処理を行った。この透明陽極ITO膜上に真空蒸着法にて以下の有機化合物層を順次蒸着した。なお、以下の実施例及び比較例における蒸着速度は、特に断りのない場合は0.1nm/秒である。蒸着速度は水晶振動子を用いて測定した。また、以下の各層厚みは水晶振動子を用いて測定した。第1層:HAT-CN:膜厚10nm第2層:HT-2:膜厚30nm第3層:H-1及び下記表3中に記載の発光材料質量比=95:5:膜厚30nm第4層:ET-1:膜厚30nmこの上に、フッ化リチウム1nm及び金属アルミニウム100nmをこの順に蒸着し、陰極とした。このとき、フッ化リチウムの層上に、パターニングしたマスク発光領域が2mm×2mmとなるマスクを設置し、金属アルミニウムを蒸着した。得られた積層体を、大気に触れさせることなく、窒素ガスで置換したグローブボックス内に入れ、ガラス製の封止缶及び紫外線硬化型の接着剤XNR5516HV、長瀬チバ株製を用いて封止し、発光部分が2mm×2mmの正方形である有機電界発光素子1-1~1-5、および比較用の有機電界発光素子1-1~1-3を得た。各素子とも発光材料に由来する発光が観測された。得られた各有機電界発光素子について、以下の試験を行った。発光効率外部量子効率および色度の観点で評価した結果を下記表3に示す。a外部量子効率KEITHLEY社製ソースメジャーユニット2400を用いて、直流電圧を各素子に印加して発光させ、その輝度を輝度計BM-8、株トプコン社製を用いて測定した。発光スペクトルと発光波長はスペクトルアナライザーPMA-11、浜松ホトニクス株製を用いて測定した。これらを元に輝度が1000cd/m2付近の外部量子効率ηを輝度換算法により算出し、発光材料1を用いた有機電界発光素子1-1の値を1.0とした相対値で表わした。数字が大きいほど効率が良いことを示しているため、好ましい。b色度各有機電界発光素子を輝度が1000cd/m2となるように直流電圧を印加して発光させたときの発光スペクトルから色度x、yを求めた。このときのy値から以下の3段階で色度を評価した。○0.04≦y≦0.15△0.03≦y<0.04、0.15<y≦0.20×y<0.03、0.20<y[実施例3]層構成を以下に示すものに変えた以外は実施例2と同様にして、有機電界発光素子2-1~2-5および比較素子2-1~2-3を作製し、実施例2と同様の評価を行った。結果を下記表4に示す。なお、下記表4の外部量子効率は発光材料1を用いた有機電界発光素子2-1の値を1.0としたときの相対値で表示している。第1層:HT-4:膜厚50nm第2層:HT-3:膜厚45nm第3層:H-2及び下記表4中に記載の発光材料質量比=95:5:膜厚25nm第4層:ET-5:膜厚5nm第5層:ET-3:膜厚20nm[実施例4]層構成を以下に示すものに変えた以外は実施例2と同様にして有機電界発光素子3-1~3-5および比較素子3-1~3-3を作製し、実施例2と同様の評価を行った。結果を下記表5に示す。なお、下記表5の外部量子効率は発光材料1を用いた有機電界発光素子3-1の値を1.0としたときの相対値で表示している。第1層:HAT-CN:膜厚10nm第2層:HT-2:膜厚30nm第3層:H-1及び下記表5中に記載の発光材料質量比=95:5:膜厚30nm第4層:ET-4:膜厚30nm実施例5層構成を以下に示すものに変えた以外は実施例2と同様にして有機電界発光素子4-1~4-6および比較素子3-1~3-3を作製し、実施例2と同様の評価を行った。結果を下記表6に示す。なお、下記表6の外部量子効率は発光材料1を用いた有機電界発光素子4-1の値を1.0としたときの相対値で表示している。第1層:HAT-CN:膜厚10nm第2層:HT-1:膜厚30nm第3層:H-3及び表5中に記載の発光材料質量比=95:5:膜厚30nm第4層:ET-4:膜厚30nm[実施例6]層構成を以下に示すものに変えた以外は実施例2と同様にして有機電界発光素子5-1~5-5および比較素子5-1~5-3を作製し、実施例2と同様の評価を行った。結果を下記表7に示す。なお、下記表7の外部量子効率は発光材料1を用いた有機電界発光素子5-1の値を1.0としたときの相対値で表示している。第1層:HAT-CN:膜厚10nm第2層:HT-2:膜厚30nm第3層:H-4及び表7中に記載の発光材料質量比=95:5:膜厚30nm第4層:ET-2:膜厚30nm[実施例7]有機電界発光素子評価塗布-発光層形成用塗布液の調製-発光材料10.1質量、下記構造のホスト材料PH-10.9質量に、メチルエチルケトン98.99質量を混合し、発光層形成用塗布液1を得た。発光層形成用塗布液1において発光材料1を発光材料13および発光材料34にそれぞれ変更した以外は発光層形成用塗布液1と同様にして、発光層形成用塗布液2および3を調製した。また、発光層形成用塗布液1~3において、ホスト材料PH-1をホスト材料H-2に変更した以外は発光層形成用塗布液1~3と同様にして、発光層形成用塗布液4~6をそれぞれ調製した。また、比較例用として、発光層形成用塗布液1における発光材料1を比較化合物1に変更した以外は発光層形成用塗布液1と同様にして、比較発光層形成用塗布液1を調整した。また、比較例用として、発光層形成用塗布液4における発光材料1を比較化合物1に変更した以外は発光層形成用塗布液1と同様にして、比較発光層形成用塗布液2を調整した。素子作製手順-有機電界発光素子6-1の作製-25mm×25mm×0.7mmのガラス基板上にITOを150nmの厚みで蒸着し製膜したものを透明支持基板とした。この透明支持基板をエッチング、洗浄した。このITOガラス基板上に、下記構造式で表されるPTPDES-2ケミプロ化成製、Tg=205°C2質量部を電子工業用シクロヘキサノン関東化学製98質量部に溶解し、厚みが約40nmとなるようにスピンコート2,000rpm、20秒間、した後、120°Cで30分間乾燥と160°Cで10分間アニール処理することで、正孔注入層を成膜した。この正孔注入層上に前記発光層形成用塗布液1を厚みが約40nmとなるようにスピンコート1,300rpm、30秒間し、発光層とした。次いで、発光層上に、電子輸送層として、下記構造式で表されるBAlqビス-2-メチル-8-キノリノラト-4-フェニル-フェノラト-アルミニウムIIIを、厚みが40nmとなるように真空蒸着法にて形成した。電子輸送層上に、電子注入層としてフッ化リチウムLiFを、厚みが1nmとなるように真空蒸着法にて形成した。更に金属アルミニウムを70nm蒸着し、陰極とした。以上により作製した積層体を、アルゴンガスで置換したグロ-ブボックス内に入れ、ステンレス製の封止缶及び紫外線硬化型の接着剤XNR5516HV、長瀬チバ株製を用いて封止することで、有機電界発光素子6-1を作製した。有機電界発光素子6-1において、発光層形成用塗布液1を発光層形成用塗布液2~6にそれぞれ変更した以外は有機電界発光素子6-1と同様にして、有機電界発光素子6-2~6-6をそれぞれ作製した。また、比較として、有機電界発光素子6-1において、発光層形成用塗布液1を比較発光層形成用塗布液1および2に変更した以外は、有機電界発光素子6-1と同様にして、比較素子6-7および6-8を作製した。作製した有機電界発光素子6-1~6-6、比較素子6-7および6-8について、実施例2と同様の評価を行った。結果を下記表8に示す。なお、下記表8の外部量子効率は同ホストで発光材料1を用いた有機電界発光素子6-1の値を1.0としたときの相対値で表示している。上記表3~表8の結果より、本発明の発光性化合物を用いた本発明の有機電界発光素子は、発光効率が高くて、色度が優れていることがわかった。一方、前記一般式1におけるR1~R14の内、水素原子または重水素原子の個数が6個であり、本発明の範囲の下限値を下回る特開2005-82702号公報に記載の比較化合物1を用いた各比較素子は、外部量子効率に劣ることがわかった。前記一般式1におけるR1~R14の内、水素原子または重水素原子の個数が14個であり、本発明の範囲の上限値を上回る特開平5-2143334号公報に記載の比較化合物2を用いた各比較素子は、色度が劣ることがわかった。前記一般式1の骨格を有さない比較化合物3を用いた比較素子は、色度が劣ることがわかった。"